(57)【要約】【課題】自然の木材の様な風合いに着色されたコンクリート部材を提供する。【解決手段】普通ポルトランドセメント、中庸熱ポルトランドセメント、低熱ポルトランドセメント、早強ポルトランドセメント及び高炉セメントからなる群より選ばれた一種以上のセメントを母材とするコンクリートの表面に、下記一般式（Ｐ１）で表されるフェノール性化合物を含むコンクリート着色剤が付着されていることを特徴とするコンクリート部材。式中、Ｒはｎ価の有機基を表し、ｍは１〜５の整数を表し、ｎは１以上の整数を表す。  ［化１］2015157719.tif 000011【選択図】なし【特許請求の範囲】
【請求項１】
普通ポルトランドセメント、中庸熱ポルトランドセメント、低熱ポルトランドセメント、早強ポルトランドセメント及び高炉セメントからなる群より選ばれた一種以上のセメントを母材とするコンクリートの表面に、下記一般式（Ｐ１）で表されるフェノール性化合物を含むコンクリート着色剤が付着されていることを特徴とするコンクリート部材。
【化１】
2015157719.tif 000010
［式中、Ｒはｎ価の有機基を表し、ｍは１〜５の整数を表し、ｎは１以上の整数を表す。］
【請求項２】
前記コンクリートが石灰砕砂を含んでいることを特徴とする請求項１に記載のコンクリート部材。
【請求項３】
前記フェノール性化合物がリグニン又はタンニンであることを特徴とする請求項１又は２に記載のコンクリート部材。
【請求項４】
前記フェノール性化合物が没食子酸であることを特徴とする請求項１又は２に記載のコンクリート部材。
【請求項５】
前記フェノール性化合物が、木材を水系溶媒に浸けることにより抽出された化合物であることを特徴とする請求項１〜４の何れか一項に記載のコンクリート部材。
【請求項６】
前記木材をｐＨ４以上の水系溶媒に浸けることを特徴とする請求項５に記載のコンクリート部材。
【請求項７】
前記木材がスギ、ラワン又はラーチであることを特徴とする請求項５又は６に記載のコンクリート部材。
【請求項８】
前記コンクリート部材の着色面に木材模様の凹凸が形成されていることを特徴とする請求項１〜７の何れか一項に記載のコンクリート部材。
【発明の詳細な説明】
【技術分野】
【０００１】
本発明は、コンクリート部材に関する。
【背景技術】
【０００２】
近年、コンクリートに転写された木材特有の色合いや質感が自然調の美観性やぬくもりを醸し出すことから、木材の様に着色された化粧打放しコンクリートの建物や構造物が増えている。
【０００３】
建物や構造物の自然調の化粧仕上げに関しては、コンクリートの仕上がり後の色合いや質感を高めるための様々な手法が提案されている。例えば特許文献１には、壁面等に合成樹脂エマルションと平均粒子径０．１〜１．０ｍｍである粉粒体とを含み、粉粒体含有量が５〜８０重量％である塗布剤を塗付した後に、合成樹脂エマルション、平均粒子径５μｍ〜３．０ｍｍの自然石、着色骨材、植物性粉体から選ばれる１種以上の粉粒体を含み、合成樹脂エマルションの固形分１００重量部に対して粉粒体が１００〜１０００重量部配合された仕上げ塗布剤を配り塗りし、更に該仕上げ塗布剤が完全に硬化する前に、パターンローラーで該仕上げ塗布剤の表面にパターンを付与する塗装方法が開示されている。
【０００４】
また、例えば特許文献２には、モルタル基材の表面に形成した密度不均一で凹凸及び平滑部分と粗面部分の混在するパターン上に塗布剤を適用して製造される自然調の化粧材が開示されている。
更に、例えば特許文献３には、吸水性の殆どないインキを用いた絵柄の印刷を施した印刷原紙を合板上に積層してなる型板を用いて型枠を構成し、この型枠内にコンクリートを注入することにより、絵柄の印刷に応じた濃淡をもつコンクリートの表面を形成する化粧コンクリートの打設方法が開示されている。
【先行技術文献】
【特許文献】
【０００５】
【特許文献１】特開２００８−２５３９１３号公報
【特許文献２】特開平１−１２７３３０号公報
【特許文献３】特開昭６２−２２７８００号公報
【発明の概要】
【発明が解決しようとする課題】
【０００６】
しかしながら、自然調の化粧仕上げにおいては表面の凹凸やパターンもさることながら、その色合いによってコンクリート部材から醸し出される美観性や温もりが変わってくる。従来のコンクリートの化粧仕上げ方法や塗布剤においては、化粧仕上げ後のコンクリートの色合いがコンクリート及び塗布剤の調合条件や施工時の影響を受け易く、木材様の風合いを醸し出す黄色や緑色といった色がコンクリートの表面に安定して定着せず、設計者の意図とは異なる仕上がりになるという問題があった。また、化粧仕上げ後の色合いについての学術的な知見が少なく、色合いの再現性については作業員の経験に頼る部分が大きいという問題があった。
【０００７】
本発明は、上記事情に鑑みてなされたものであり、自然の木材の様な風合いに着色されたコンクリート部材の提供を課題とする。
【課題を解決するための手段】
【０００８】
（１）  普通ポルトランドセメント、中庸熱ポルトランドセメント、低熱ポルトランドセメント、早強ポルトランドセメント及び高炉セメントからなる群より選ばれた一種以上のセメントを母材とするコンクリートの表面に、下記一般式（Ｐ１）で表されるフェノール性化合物を含むコンクリート着色剤が付着されていることを特徴とするコンクリート部材。
【０００９】
【化１】
2015157719.tif 000002
［式中、Ｒはｎ価の有機基を表し、ｍは１〜５の整数を表し、ｎは１以上の整数を表す。］
【００１０】
上記（１）のコンクリート部材の着色面は、自然の木材の様な風合い（以下、「木材様」ということがある。）に着色されているため、建築物の部材として使用することにより、当該建築物の美観性を高めて、木材が有する暖かさやぬくもりを表現することができる。
【００１１】
（２）  前記コンクリートが石灰砕砂を含んでいることを特徴とする前記（１）に記載のコンクリート部材。
上記（２）のコンクリート部材によれば、石灰砕砂に由来する美しい色合いが着色面に反映されるとともに、石灰砕砂の色合いが加わることによって、コンクリート表面に付着されたフェノール性化合物が有する自然の木材様の色合いを一層引き立てることができる。
【００１２】
（３）  前記フェノール性化合物がリグニン又はタンニンであることを特徴とする前記（１）又は（２）に記載のコンクリート部材。
上記（３）のコンクリート部材によれば、コンクリート表面に付着されたリグニン及びタンニンが有する木材の色調を活かして、より自然な木材の風合いを表現することができる。
【００１３】
（４）  前記フェノール性化合物が没食子酸であることを特徴とする前記（１）又は（２）に記載のコンクリート部材。
上記（４）のコンクリート部材によれば、コンクリート表面に付着された没食子酸が有する木材の色調を活かして、より自然な木材の風合いを表現することができる。
【００１４】
（５）  前記フェノール性化合物が、木材を水系溶媒に浸けることにより抽出された化合物であることを特徴とする前記（１）〜（４）の何れか一項に記載のコンクリート部材。
上記（５）のコンクリート部材によれば、コンクリート表面に付着された、実際の木材から抽出された複数種類の化合物を含む色素の色調を活かして、より一層自然な木材の風合いを表現することができる。
【００１５】
（６）  前記木材をｐＨ４以上の水系溶媒に浸けることを特徴とする前記（５）に記載のコンクリート部材。
上記（６）のコンクリート部材によれば、コンクリート表面に付着された、ｐＨ４以上の水系溶媒を用いて実際の木材から抽出された発色性に優れた複数の化合物からなる色素が有する色調を活かして、より一層自然な木材の風合いを表現することができる。
【００１６】
（７）  前記木材がスギ、ラワン又はラーチであることを特徴とする前記（５）又は（６）に記載のコンクリート部材。
上記（７）のコンクリート部材によれば、コンクリート表面に付着された、スギ、ラワン又はラーチから抽出された色素の色調を活かして、原料の木材に比較的近い風合いを表現することができる。
【００１７】
（８）  前記コンクリート部材の着色面に木材模様の凹凸が形成されていることを特徴とする前記（１）〜（７）の何れか一項に記載のコンクリート部材。
上記（８）のコンクリート部材によれば、着色面の色合いとともに、着色面に形成された木材模様（木目）の凹凸によって、自然の木材の表面と同様の陰影が表れるため、更により一層自然な木材の風合いを表現することができる。
【発明の効果】
【００１８】
本発明のコンクリート部材の着色面は、自然の木材の様な風合いに着色されているため、建築物の部材として使用することにより、当該建築物の美観性を高めて、木材が有する暖かさやぬくもりを表現することができる。
【図面の簡単な説明】
【００１９】
【図１】本発明の第一実施形態であるコンクリート部材を示す模式図である。
【図２】本発明の第一実施形態であるコンクリート部材を製造する方法を示す図であって、型枠にコンクリートを打設した様子を示す模式図である。
【図３】本発明の第一実施形態であるコンクリート部材を製造する方法を示す図であって、コンクリート部材の表面にコンクリート着色剤を塗布する様子を示す模式図である。
【図４】本発明の第二実施形態であるコンクリート部材を示す模式図である。
【図５】本発明の第二実施形態であるコンクリート部材を製造する方法を示す図であって、コンクリートを打設するための型枠を示す模式図である。
【図６】本発明の第二実施形態であるコンクリート部材を製造する方法を示す図であって、コンクリート部材を形成する様子を示す模式図である。
【図７】実施例１における試験体の断面を示す走査型電子顕微鏡の写真である。
【図８】実施例１における試験体の測定面の元素分布を示す図であって、（ａ）はカルシウム元素分布を示す図であり、（ｂ）は炭素元素分布を示す図である。
【図９】実施例１における試験体の非着色部及び着色部の各々から、ｐＨ調整した水溶液へ抽出された全有機炭素量を示すグラフである。
【図１０】実施例１におけるスギ片から得た抽出溶液の吸光度を示すグラフである。
【図１１】実施例２における各モックアップに用いたコンクリートの乾燥による明度の変化を示すグラフである。
【図１２】実施例２における各モックアップに用いたコンクリートの乾燥によるｂ＊の変化を示すグラフである。
【図１３】実施例３における各モックアップに用いたコンクリートの明度に及ぼす型枠の木板の種類の影響を示すグラフである。
【図１４】実施例３における各モックアップに用いたコンクリートのｂ＊に及ぼす型枠の木板の種類の影響を示すグラフである。
【図１５】実施例５における試験体を示す平面図である。
【発明を実施するための形態】
【００２０】
（第一実施形態）
図１は、本実施形態の化粧コンクリート２（コンクリート部材）を示す模式図である。
化粧コンクリート２は、建物や構造物を構成するコンクリート部材４の化粧面４ａ（表面）に図示しない自然調の色を発するフェノール性化合物（後述する化合物Ｐ１）を含むコンクリート着色剤が付着されたものである。
ここで、コンクリート着色剤が「付着された」とは、「塗布された」、「含浸された」及び「転写された」を含む用語である。
【００２１】
コンクリート着色剤は、化粧面４ａから一定の厚み寸法内側のコンクリート部材４にも浸透している。コンクリート部材４において、化粧面４ａ及びその表面から一定の厚み寸法内側の化合物Ｐ１が含浸された部分を、着色層４ｄと称する。着色層４ｄの厚み寸法は、４００μｍ程度である。
【００２２】
コンクリート部材４は、普通ポルトランドセメント、中庸熱ポルトランドセメント、低熱ポルトランドセメント、早強ポルトランドセメント及び高炉セメントからなる群より選ばれた一種以上のセメントを母材とするコンクリートから構成されている。コンクリート部材を構成するセメントの全重量うち、母材として使用する上記一種以上のセメントの含有量は、５０〜１００重量％が好ましく、７０〜１００重量％がより好ましく、９０〜１００重量％が更に好ましい。
【００２３】
早強ポルトランドセメントは、乾燥に伴う化粧面４ａの明度が大きく変化しない。また、高炉セメントでは、乾燥に伴う化粧面４ａの明度が上昇する。また、低熱ポルトランドセメントや高炉セメントでは、乾燥に伴って化粧面４ａの化合物Ｐ１特有の黄色や褐色の色が濃くなり、全体として自然調の色合いが深まる。コンクリート部材４の母材となるセメントは、このようなセメントの種類による化粧面４ａの色の濃淡の違いを勘案して、前記群より適宜選択される。
【００２４】
コンクリート部材４の水セメント比（水の質量／セメントの質量）は、母材となるセメントの種類を勘案して適宜設定される。通常、水セメント比は３０〜６０％であることが好ましい。
【００２５】
コンクリート部材４は、細骨材として石灰砕砂を含んでいることが好ましい。石灰砕砂を含むことにより、脱型直後から自然調の色合いが深まり、乾燥が進んでもその色合いを安定して保持することができる。
【００２６】
＜コンクリート部材４の形成＞
図２に示すように、先ず、コンクリート部材４の大きさに合致した木製合板、鋼或いは樹脂等からなる型枠１０を組み立てる。図２に示した矩形の型枠１０は一例であり、他の形状であってもよい。次に、型枠１０内にコンクリート部材４を構成するコンクリート１２を打設し、固化（硬化）させる。
【００２７】
コンクリート１２の材齢は、使用したコンクリート１２の種類、コンクリート部材４に必要とされる強度、仕上がり後の化粧コンクリート２の色合い等を勘案して適宜設定することが好ましい。この後、型枠１０を脱型することによって、コンクリート部材４が製造される。
【００２８】
＜コンクリート部材４の着色＞
続いて、図３に示すように、コンクリート部材４の化粧面４ａに後述するコンクリート着色剤１３を付着させる。なお、高濃度のリグニンはコンクリート１２の固化を抑制する場合があるため、コンクリート着色剤１３に含まれるリグニンの量はコンクリート１２の固化が阻害されない程度であることが好ましい。
ここで、コンクリート着色剤を「付着させる」とは、「塗布する」、「含浸させる」及び「転写する」を含む用語である。
【００２９】
コンクリート部材４の化粧面４ａにコンクリート着色剤１３を塗布する方法は特に限定されない。例えば、刷毛等を用いてコンクリート部材４の化粧面４ａにコンクリート着色剤１３を塗る方法を採用することができる。なお、コンクリート部材４にコンクリート着色剤１３を塗布する他の方法としては、型枠１０における化粧面４ａが接する面にコンクリート着色剤１３を塗布した後に、コンクリート１２を打設する方法が挙げられる。この方法の一例については第二実施形態として後述する。
【００３０】
次に、化粧面４ａに塗布したコンクリート着色剤１３を乾燥させる。コンクリート部材４の化粧面４ａの色彩変化を抑える点では、塗布したコンクリート着色剤１３の乾燥後、好ましくは７日以内に、コンクリート部材４の化粧面４ａ（すなわち乾燥させたコンクリート着色剤１３の上）に、クリアを塗布することが好ましい。
以上の工程により、化粧コンクリート２が完成する。
【００３１】
本実施形態においては、コンクリート部材４の化粧面４ａにコンクリート着色剤１３を塗布し、化合物Ｐ１をコンクリート表面に付着又は浸透させることによって、コンクリート部材４の化粧面４ａを容易且つ安定的に、木材が有する自然調の色合いに着色し、化粧コンクリート２から醸し出される美観性やぬくもりを高めることが可能となる。
【００３２】
また、コンクリート部材４の表層部をアルカリ性とすることによって、好ましくはｐＨ１０以上に調整することによって、タンニンやリグニン等の化合物Ｐ１の発色が濃くなり、コンクリート部材４の化粧面４ａを発色性よく着色することが可能となる。コンクリートは本来的にはアルカリ性であるため、前記表層部が空気中の二酸化炭素によって中性化されないように、クリア（透明な表面コート材）で前記表層部を被覆しておくことにより、前記表層部をアルカリ性に維持することができる。
【００３３】
（第二実施形態）
図４は、本実施形態のコンクリート着色方法を用いて製造される化粧コンクリート３を示す模式図である。なお、図４に示す化粧コンクリート３の構成要素のうち、第一実施形態の化粧コンクリート２と同一の構成要素には同一の符号を付し、その説明を省略する。
【００３４】
図４に示すように、化粧コンクリート３は、コンクリート部材４の化粧面４ａにコンクリート着色剤が塗布され、着色層４ｄに、後述するフェノール性化合物（化合物Ｐ１）が浸透すると共に、化粧面４ａに木材模様（木目）の凹凸パターンが形成されたものである。この木材模様の凹凸によって、化粧コンクリート３からは、木材特有の美観性やぬくもりがより一層醸し出されている。
以下、第二実施形態の化粧コンクリート３の製造方法を説明する。
【００３５】
＜コンクリート部材４の形成＞
先ず、図５に示すように、コンクリート部材４の大きさに合致した型枠１０を組み立てる。この際、型枠１０の底板として、木材模様の凹凸パターンを型枠１０の内側に向けた木製型枠（木材）１４を設置する。型枠１０の側板としては、底板と同様の木製型枠１４を用いてもよく、鋼或いは樹脂からなる型枠材を用いてもよい。なお、型枠１０の底板は必ずしも木製である必要はなく、相形状を有していれば木製以外の合成ゴム、金属等から構成されてもよい。
【００３６】
ここで、「相形状」とは、打設するコンクリートの化粧面に所望の凹凸を付与することが可能な凸凹形状を意味する。例えば、木材模様の凹凸を有する底板を使用した場合、その底板に接して打設されたコンクリートの表面には、底板が有する凹凸が反転された凸凹を転写して、木材模様の凸凹を有する化粧面を形成することができる。
【００３７】
次に、図６に示すように、型枠１０内にコンクリート部材４を構成するコンクリート１２を打設し、固化（硬化）させる。ここで用いるコンクリートの種類は特に制限されない。また、コンクリート１２の材齢は、使用したコンクリート１２の種類、コンクリート部材４に必要とされる強度、仕上がり後の化粧コンクリート３の色合い等を勘案して適宜設定することが好ましい。
【００３８】
コンクリート１２の固化後に型枠１０を脱型することによって、コンクリート部材４が製造される。これにより、図６に示すように、型枠１０の木製型枠（底板）１４に接していたコンクリート１２の表面１２ｐに木材模様の凹凸パターンが転写され、その表面をコンクリート部材４の化粧面４ａとすることができる。
【００３９】
＜コンクリート部材４の着色＞
続いて、コンクリート部材４の化粧面４ａにコンクリート着色剤１３を塗布する。その塗布方法及び乾燥方法は第一実施形態で説明した内容と同様に行うことができる。
【００４０】
また、本実施形態におけるコンクリート着色方法として、上記コンクリート１２を型枠１４の上へ打設する前に、型枠（底板）１４におけるコンクリート１２が接する面に予めコンクリート着色剤１３を塗布してもよい。この方法により、型枠１４に接するコンクリート１２の表面１２ｐに木材模様の凹凸パターンと同時に、コンクリート着色剤に含まれる化合物Ｐ１由来の色が転写される。そのため、脱型直後にコンクリート部材４の化粧面４ａにコンクリート着色剤１３が塗布された状態（付着した状態）となり、脱型後のコンクリート部材４の着色工程は不要となる。
以上の工程により、化粧コンクリート３が完成する。
【００４１】
本実施形態においては、コンクリート部材４の化粧面４ａにコンクリート着色剤１３を塗布し、化合物Ｐ１をコンクリート表面に付着又は浸透させることによって、コンクリート部材４の化粧面４ａを容易且つ安定的に、木材が有する自然調の色合いに着色し、コンクリートから醸し出される美観性やぬくもりを高めることが可能となる。また、コンクリート部材４の表層部を第一実施形態と同様の方法を用いてアルカリ性とすることによって、タンニンやリグニン等の化合物Ｐ１の発色が濃くなり、コンクリート部材４の化粧面４ａを発色性よく着色することが可能となる。
【００４２】
更に、本実施形態においては、相形状を有する木製型枠１４を使用した型枠１０にコンクリート１２を打設してコンクリート部材４を形成することによって、コンクリート部材４の化粧面４ａに木材特有の凹凸パターンを形成し、化粧コンクリート３から醸し出される美観性やぬくもりをより一層高めることが可能となる。
【００４３】
＜コンクリート着色剤＞
本発明に用いるコンクリート着色剤の実施形態は、下記一般式（Ｐ１）で表されるフェノール性化合物を含む。一般式（Ｐ１）中、Ｒはｎ価の有機基を表し、ｍは１〜５の整数を表し、ｎは１以上の整数を表す。Ｒはｎ個のフェノール性水酸基と結合している。
【００４４】
【化２】
2015157719.tif 000003
【００４５】
本発明に用いるコンクリート着色剤をコンクリート表面に付着させることにより、当該コンクリート表面を自然の木材に近い色合いに着色できるメカニズムは必ずしも明らかではないが、コンクリート着色剤に含まれるフェノール性化合物及び／又はその加水分解物がコンクリート表面に存在する鉄分（鉄イオン）又はその他の金属成分を結合して錯体を形成し、自然の木材に近い色素になることが要因であると推測される。したがって、一般式（Ｐ１）で表されるフェノール性化合物（以下、「化合物Ｐ１」と呼ぶことがある。）は、鉄分又はその他の金属成分を結合し得るフェノール性水酸基を有していればよい。ここで、フェノール性水酸基とは、下記一般式（ｑ１）で表される基を意味する。一般式（ｑ１）中、ｍは１〜５の整数を表し、波線で区切られた結合は１価の結合手を表す。
【００４６】
【化３】
2015157719.tif 000004
【００４７】
一般式（Ｐ１）のＲはｎ価の有機基であればよく、その有機基の炭素数は特に制限されないが、例えば１〜１０００であることが好ましい。前記有機基は、炭化水素基であることが好ましく、直鎖状、分岐鎖状又は環状のアルカンを構成する水素原子がフェノール性水酸基によって置換された化合物であることがより好ましい。一般式（Ｐ１）中、ｎはフェノール性水酸基の数を表す。ｎは自然数であればよく、例えば１〜１００の整数であることが好ましい。ｎが２以上である場合、一般式（ｑ１）で表される複数のフェノール性水酸基におけるｍは各々独立に１〜５を表し、各ｍは独立に１〜３であることが好ましい。
【００４８】
前記アルカンのうち、直鎖状アルカンを構成するアルキレン基の一部が環状アルキレン基又はフェニレン基によって置換されていてもよく、分岐鎖状アルカンを構成するアルキレン基の一部が環状アルキレン基又はフェニレン基によって置換されていてもよい。この環状アルキレン基及びフェニレン基を構成する水素原子の一部又は全部が水酸基（−ＯＨ）、カルボキシル基（−Ｃ＝Ｏ−ＯＨ）、炭素数１〜５のアルコキシ基、又はハロゲン原子の何れか１以上によって置換されていてもよい。また、前記分岐鎖状アルカンの分岐鎖同士が、単結合、酸素原子（−Ｏ−）及び炭素数１〜５のアルキレン基から選ばれる１以上の２価の連結基を介して結合し、部分的な環を形成していてもよい。この場合、分岐鎖を構成する末端の水素原子が前記２価の連結基によって置換されることが好ましい。
【００４９】
前記アルカンを構成するメチレン基（−ＣＨ２−）が、酸素原子（−Ｏ−）、カルボニル基（−Ｃ＝Ｏ−）、又はビニレン基（−ＣＨ＝ＣＨ−）の何れか１以上によって置換されていてもよい。また、前記アルカン、前記アルキレン基又は前記フェニレン基を構成する水素原子が、水酸基（−ＯＨ）、カルボキシル基（−Ｃ＝Ｏ−ＯＨ）、炭素数１〜５のアルコキシ基、又はハロゲン原子の何れか１以上によって置換されていてもよい。
【００５０】
好適な化合物Ｐ１として、例えば、多種の木材に一般的に含まれるカテキン、リグニン及びタンニンが挙げられる。コンクリート着色剤にカテキン、リグニン及びタンニンのうち何れか１つ以上が含まれることにより、コンクリート表面に付着されたカテキン、リグニン及びタンニンが有する木材の色調を活かして、より自然な木材の風合いにコンクリート表面を着色することができる。
【００５１】
ここで、「タンニン」は、カテキン、タンニン酸、没食子酸等を含む用語であり、一般に植物に由来する水溶性化合物の総称であって、金属イオン、アルカロイド、蛋白質等と反応して難溶性の塩、錯体、又は複合体を形成する化合物を意味する。「カテキン」はＣ１５Ｈ１４Ｏ６の組成式で表される公知の化合物であり、ここではその誘導体としてのポリフェノール化合物も含む用語である。「リグニン」は、高等植物の木化に関与するフェノール性化合物として知られる公知の芳香族高分子化合物である。
【００５２】
また、下記式で表されるタンニン酸及び没食子酸も好適な化合物Ｐ１として例示できる。コンクリート着色剤にタンニン酸及び／又は没食子酸が含まれることにより、コンクリート表面に付着されたタンニン酸及び／又は没食子酸が発色する木材の色調を活かして、より自然な木材の風合いにコンクリート表面を着色することができる。
【００５３】
【化４】
2015157719.tif 000005
【００５４】
没食子酸のエステル化合物も化合物Ｐ１として用いることができる。このようなエステル化合物として例えば没食子酸プロピル、没食子酸イソアミル、没食子酸エピガロカテキン等が挙げられる。
【００５５】
コンクリート着色剤にタンニン酸が含まれる場合、その濃度は特に制限されないが、例えば、着色剤の全体積に対して０．１〜４０重量％が好ましく、１〜２０重量％がより好ましく、１〜１０重量％が更に好ましい。
【００５６】
コンクリート着色剤に没食子酸が含まれる場合、その濃度は特に制限されないが、例えば、着色剤の全体積に対して０．１〜４０重量％が好ましく、１〜２０重量％がより好ましく、１〜１０重量％が更に好ましい。
【００５７】
コンクリート着色剤を構成する溶媒は、化合物Ｐ１を溶解又は分散可能な溶媒であれば特に制限されず、水系溶媒であってもよいし、有機溶媒であってもよい。
【００５８】
水系溶媒は、水を主成分として、溶媒の全体積に対して水を５０重量％以上含有する溶液であれば特に制限されない。例えば、精製された純水であってもよいし、酸又はアルカリを含む水溶液であってもよいし、ｐＨ調整可能な緩衝剤を含む公知のｐＨ緩衝液であってもよい。また、水と混和可能なアルコール等の有機溶媒を含んでいてもよい。
【００５９】
本発明に用いるコンクリート着色剤は、化学合成された化合物Ｐ１を適当な溶媒に溶解又は分散させて調製されたものであってもよいし、自然の木材から抽出された化合物Ｐ１を適当な溶媒に溶解又は分散させて調製されたものであってもよい。
【００６０】
例えば、木材を水系溶媒に浸けることによって、化合物Ｐ１を含む複数種類の化合物を溶媒中に抽出することができる。このような化合物として、タンニン酸、没食子酸等のフェノール性化合物の他、未同定の化合物が含まれていてもよい。木材から抽出された化合物からなる色素をコンクリート表面に付着させることによって、より自然な木材の風合いに着色することができる。
【００６１】
木材を浸漬する水系溶媒のｐＨは、４以上であることが好ましく、７以上であることがより好ましく、９以上であることが更に好ましい。ｐＨ４以上の水系溶媒で抽出された化合物Ｐ１は発色性に優れ、コンクリート表面をあたかも木材の様に着色することができる。また、アルカリ性の水系溶媒で抽出された木材由来の化合物Ｐ１は、特に発色性に優れる。
【００６２】
化合物Ｐ１を抽出するために水系溶媒に浸漬する木材の種類は特に制限されず、リグニン又はタンニンを含む公知の木材を使用することができる。例えば、スギ、ラワン、ラーチ等を用いることにより、美観性に優れた色合いにコンクリート表面を着色可能な化合物を抽出することができる。
【００６３】
また、使用する木材は生の木材（乾燥していない生木）であってもよいし、乾燥した木材であってもよい。木材を予め細かいチップ状に砕いておくと、フェノール性化合物の抽出効率を高めることができる。
【００６４】
化合物Ｐ１を抽出するために溶媒に木材を浸漬する時間は特に制限されず、例えば１時間〜１０日程度で抽出することができる。
化合物Ｐ１を抽出するために木材を浸漬する溶媒の温度は特に制限されず、例えば１０〜６０℃程度で抽出することができる。
【００６５】
以上、本発明の好ましい実施形態について詳述したが、本発明は係る特定の実施形態に限定されるものではなく、特許請求の範囲内に記載された本発明の要旨の範囲内において、種々の変更が可能である。
【実施例】
【００６６】
次に、本発明を以下の実施例により詳細に説明するが、本発明はこれらの実施例にのみ限定されるものではない。
【００６７】
（実施例１）
縦３００ｍｍ×横１００ｍｍのスギ板を底板とし、この底板に合わせた側板を用意して木材からなる型枠を組み上げた。この底板におけるコンクリートの打設面に、スギの木片から水系溶媒へ抽出したフェノール性化合物（化合物Ｐ１）を含むコンクリート着色剤１３を塗布して、この型枠に水セメント比を５０％とした普通ポルトランドセメント（以下、Ｎ５０と記載する）を打設し、材齢３日で脱型したものを、コンクリート部材の試験体として用意した。なお、使用したＮ５０は練り混ぜ後にブリージングが見られなくなるまで練り置きを行った。また、試験体と共に、参考試料として型枠の底板に使用したスギ板と同種のスギ材を用意した。
【００６８】
次に、型枠の底板に接していた面を測定面として、脱型直後の試験体の測定面の色彩測定を行った。色彩測定には、色彩色差計（型番；ＣＲ−４１０、コニカミノルタ社製）を使用した。また、色彩変化はＣＩＥ１９７６色空間のＬ＊，ａ＊，ｂ＊によって評価した。未着色のＮ５０と本実施例の試験体のそれぞれ脱型直後の測定面の色相の測定結果を表１に示す。なお、本実施例の試験体においては測定箇所により色相のばらつきがみられるため、表１には測定面内の１２箇所での測定値の平均値を示した。
【００６９】
【表１】
2015157719.tif 000006
【００７０】
表１の結果から、コンクリート着色剤が塗布された試験体の測定面では明度Ｌ＊が低下し、ｂ＊が大幅に増大していることを確認した。結果として、試験体の測定面は、黄みがかった灰色に仕上がっていることを確認した。
【００７１】
次に、走査型電子顕微鏡（ＳＥＭ）を用いて試験体の測定面付近の断面観察を行った。図７にＳＥＭによる断面写真を示すと共に、図８には測定面近傍のカルシウム元素分布及び炭素元素分布を測定した結果を示す。図７からもわかるように、測定面の表層から約４００μｍの厚み寸法内側の試験体と、それより内側の試験体とで画像の濃淡に差異がみられた。この濃淡の差異に関して、図８に示す元素マッピングの結果を見ると、試験体の測定面の表層には炭素元素が多く分布しており、カルシウム元素が表層より内側の試験体と比較して少なく分布していることがわかる。即ち、図８の濃淡の差異は、試験体中の炭素元素濃度及びカルシウム元素濃度の差異によって生じたものと推定される。カルシウム元素はセメントに由来するものであるが、試験体の測定面の表層からの厚み寸法で炭素元素濃度に変化が生じる要因としては、コンクリート着色剤からの炭素元素（化合物Ｐ１）の供給が考えられる。これらの結果より、試験体の測定面における変色は、炭素元素を多く含有する物質に起因するものであることを確認した。また、本実施例では試験体の測定面から厚み寸法約４００μｍ内側までの範囲が着色された。
【００７２】
次に、試験体の測定面近傍の着色部分と試験体内部の非着色部分から一部を採取し、それぞれ着色試料と非着色試料とした。その後、着色試料と非着色試料に対してＪＩＳ  Ｋ  ００５８−１のスラグ類の化学物質試験方法を参考に酸アルカリ水溶液抽出実験を行った。具体的には、各試料と酸アルカリ水溶液を重量体積比１：１０で混合し、６時間振とうした。抽出後、懸濁液を２０００ｒｐｍで１０分間遠心分離し、上澄み液を０．４５μｍのフィルターでろ過した。その後、ろ液のｐＨと全有機炭素（Ｔｏｔａｌ  Ｏｒｇａｎｉｃ  Ｃａｒｂｏｎ：ＴＯＣ）量と吸光度を、市販のｐＨ電極及びＴＯＣ計と、分光分析装置（型番：Ｕ−２０００、株式会社日立製作所製）を用いて測定した。
【００７３】
また、参考試料として用意したスギ板に対しても、ＪＩＳ  Ｋ  ００５８−１のスラグ類の化学物質試験方法を参考に酸アルカリ水溶液抽出実験を行った。この際、スギ板は縦２０ｍｍ×横８０ｍｍ×厚さ１３ｍｍの大きさに成形（以下、スギ片と記載する）して使用した。酸アルカリ水溶液としては、純水に硫酸及び水酸化カルシウム溶液を混合してｐＨが、４、７、９、１０、１１、１２になるように調製した水溶液を用いた。また、スギ片からの化合物Ｐ１等の有機物抽出は、スギ片と２５０ｍＬの酸アルカリ水溶液をキャップ付きのポリプロピレン製容器に入れて１週間浸漬することによって行った。浸漬期間中はスギ片が酸アルカリ水溶液中で浮いてしまうため、１日おきにポリプロピレン製容器を反転させた。浸漬期間後に、抽出液を０．４５μｍのフィルターでろ過した後、着色試料と非着色試料に対する酸アルカリ水溶液抽出実験と同様の手法で、ろ液のｐＨとＴＯＣ量と吸光度を測定した。
【００７４】
図９に、着色試料と非着色試料のｐＨ毎のＴＯＣ量の測定結果を示す。図９に示すように、着色試料は非着色試料と比較して約５倍のＴＯＣを含んでいることを確認した。この結果は、図７のＳＥＭ測定結果と一致しており、試験体の変色はコンクリート着色剤に含まれるスギ由来の有機物、すなわち化合物Ｐ１によるものであると推定できる。ろ液のｐＨがＴＯＣ量に及ぼす影響に着目すると、ｐＨが１１である場合にＴＯＣ量が高くなっているものの、ｐＨが７である場合と４である場合では有意な差異がみられなかった。
【００７５】
酸アルカリ水溶液抽出実験後に、着色試料と非着色試料をろ過して得られた溶液のｐＨを測定すると、ｐＨ４からｐＨ１２．６へ、ｐＨ７からｐＨ１２．６へ、ｐＨ１２からｐＨ１２．７へと変化し、試験体のセメントに含まれる水酸化カルシウムの影響によって溶液のｐＨが増加していることがわかった。
【００７６】
次に、スギ片から酸アルカリ水溶液に抽出された有機物の色を目視で観察した。その結果、高ｐＨの溶液に浸漬したもの程、スギ由来の褐色が濃くなっていることを確認した。ｐＨによって色の濃淡に変化が生じた要因としては、抽出物質の色そのものが変化していることと、抽出物質の濃度が高くなっていることの双方が考えられる。そこで、ｐＨ１２の抽出溶液を用いて、強酸を加えることで溶液の濃度は殆ど変化させず、ｐＨのみを変化させて溶液の色を目視で観察した。その結果、ｐＨが低下するにつれて溶液の色は淡化した。溶液全体の量は殆ど変化していないため、抽出物質は各ｐＨによって異なる色を示していることになる。また、この呈色反応は可逆的であり、低ｐＨから高ｐＨへ再度変化させた場合は溶液の色が濃化した。これにより、試験体の着色部分にはその内部よりも約５倍の有機物が含まれていること、スギ片から抽出される溶液はｐＨによって呈色の程度が異なり、セメント中のように高アルカリ性のもの程、濃く呈色することを確認した。
【００７７】
続いて、スギ片の抽出溶液における吸光度の波長依存性の測定結果を図１０に示す。図１０に示すように、ｐＨ４とｐＨ７で抽出した溶液では波長２７０ｎｍにおいて吸光度のピークが確認されたが、ｐＨ１２の抽出溶液では同波長における吸光度のピークが小さくなった。この吸光度のピークはタンニン特有のものであり、スギ片の抽出溶液にタンニンが含まれていることを確認した。タンニンはアルカリ環境下で褐変する性質を有しており、この性質は上記の抽出液の色の観察でも確認されている。以上より、タンニンが試験体を自然調に変色させる物質の一つであるといえる。一方で、木材に多量に含まれるリグニンは、何れのｐＨであっても比較的濃い茶褐色を示し着色後のコンクリートの色合いに与える影響が大きい。そのため、少量であってもコンクリートの表面を変色させ得ると考えられる。
【００７８】
実施例１で示したように、試験体の測定面が着色されていることに加えて、測定面に夏目と冬目の凹凸模様が形成されていることにより、試験体から醸し出される自然調の美観性やぬくもりが高められると考えられる。
【００７９】
（実施例２）
表２に示す調合のコンクリートａと、表３に示す調合のコンクリートｂをそれぞれ用いて、縦１８００ｍｍ×横１８００ｍｍ×厚さ２００ｍｍの壁型コンクリート部材（以下、モックアップａ，ｂと呼ぶ）を二体用意した。
【００８０】
【表２】
2015157719.tif 000007
【００８１】
【表３】
2015157719.tif 000008
【００８２】
モックアップａ，ｂの打設に用いた型枠として、実施例１と同様のスギ板を型枠を用いた。また、スギから水系溶媒に抽出して得た化合物Ｐ１を含むコンクリート着色剤を予め準備し、コンクリートの打設前に、スギからなる底板にこの着色剤を塗布した。これにより、各モックアップの測定面にはスギの木材模様（木目）の凹凸と共に化合物Ｐ１が転写されて、木材様の美しい風合いが表現された。また、脱型後に市販のクリア剤を着色面（測定面）に塗布して、透明な皮膜を形成し、着色面の色合いを保護した。
【００８３】
モックアップａ，ｂの着色面の明度Ｌ＊とｂ＊の経時変化を測定した結果を図１１と図１２に示す。明度Ｌ＊及びｂ＊の測定は、実施例１と同様の手法によって行った。なお、各モックアップの高さ方向で異なる３箇所で測定を行い、その平均値をプロットした。
【００８４】
モックアップａは、低熱ポルトランドセメントを使用した水セメント比３１％の高強度コンクリートで構成されており、その明度Ｌ＊が約６０で、測定期間中ほぼ一定であった。
一方、モックアップｂは、脱型後１０日目まで明度Ｌ＊約５２を示し、脱型後３０日目において明度Ｌ＊約６０を示した。この明度変化の要因としては、モックアップｂを構成するコンクリート部材に含まれる収縮低減剤の保水効果が挙げられる。この保水効果によって脱型直後の急激な乾燥が防がれたことが考えられる。
【００８５】
明度ｂ＊については、図１２に示すように、水セメント比が低いコンクリートを用いたモックアップａでは脱型後にｂ＊が増加し、４程度の値に収束した。また、中庸熱ポルトランドセメントを使用したモックアップｂではｂ＊が比較的小さい値となった。
ｂ＊はコンクリート部材の色合いや質感に大きな影響を及ぼすため、使用するコンクリートの種類や水セメント比、砂セメント比等と、乾燥後のｂ＊の変化とを勘案することが重要である。
【００８６】
（実施例３）
実施例２のモックアップｂの作製において型枠として使用したスギ板を、ベニヤ合板、ラーチ合板、表面を樹脂フィルムで被覆したスギ板、に変更した場合を追加して、実施例２のモックアップｂと同様にモックアップをそれぞれ作製した。この際、コンクリートの打設前には、使用した各板材と同種の木材から水系溶媒に抽出して得た化合物Ｐ１を含むコンクリート着色剤を予め塗布した。これにより、各モックアップの測定面には各板材の木材模様（木目）の凹凸と共に化合物Ｐ１が転写されて、木材様の美しい風合いが表現された。
【００８７】
各板材由来の化合物Ｐ１が塗布された各モックアップの着色面の明度Ｌ＊とｂ＊を測定した。その結果を図１３及び図１４に示す。これらの図においては、脱型時の測定値と、乾燥材齢２２日まで屋外暴露した状態での測定値を併記した。
【００８８】
図１３及び図１４において、「スギ本実」は型枠としてスギ板を使用した場合を、「ベニヤ合板」は型枠としてベニヤ合板を使用した場合を、「ラーチ合板」は型枠としてラーチ合板を使用した場合を、「フィルム」は型枠として表面を樹脂フィルムで被覆したスギ板を使用した場合を、それぞれ表す。
【００８９】
表面を樹脂フィルムで被覆した底板を用いて作製したモックアップ（図における「フィルム」）においては、脱型時においてｂ＊の値が、他のモックアップと比べて低くなっている。この原因として、他のモックアップの測定面においては、コンクリート打設時に型枠を構成する板材そのものから転写される化合物Ｐ１等の色素がｂ＊値に反映されているのに対して、モックアップ（フィルム）の測定面においては、フィルム表面に塗布された少量のコンクリート着色剤のみによって着色されていることが考えられる。
【００９０】
各モックアップの測定面では、２２日間の屋外暴露によって、明度Ｌ＊が上昇すると共に、ｂ＊が低下する傾向がみられた。また、この傾向はスギ板に限らず、ベニヤ合板とラーチ合板の場合にも観察された。このｂ＊の低下の要因として、屋外暴露に際して測定面をクリア剤で被覆保護しなかったので、風雨によって着色剤が洗い流されたか又は着色剤が分解されたためであると考えられる。
【００９１】
（実施例４）
実施例２，３で用いた中庸熱ポルトランドセメント、低熱ポルトランドセメントに代えて、普通ポルトランドセメント、早強ポルトランドセメント及び高炉セメントを使用した場合にも、同様の結果が得られた。
【００９２】
（実施例５）
打設するコンクリートが接する面にスギ材を用いた型枠を用意した。また、コンクリート着色剤として、１質量％、５質量％、１０質量％のタンニン酸水溶液と１０質量％、５０質量％、１００質量％のリグニン水溶液又はリグニン液をそれぞれ用意した。ここで使用したタンニン酸及びリグニンは試薬として購入できる市販品である。続いて、型枠とコンクリートが接する面に各濃度のタンニン酸水溶液とリグニン水溶液をそれぞれ塗布し、普通コンクリートを打設した。各々のコンクリートを乾燥材齢１日で脱型し、試験体Ｂ〜Ｇとした。また、タンニン酸水溶液及びリグニン水溶液の何れのコンクリート着色剤も型枠に塗布せずに、普通コンクリートを打設し、乾燥材齢1日で脱型した試験体Ａを用意した。
【００９３】
試験体Ａ〜Ｇの各々において、型枠の底面と接したコンクリートの表層部を、図１５に示すように六つの区画ａ〜ｆに分け、各区画の中心部（図１５の×印の位置）のＬ＊，ａ＊，ｂ＊を測定した。Ｌ＊，ａ＊，ｂ＊の各々について、区画ａ〜ｆの中心部における測定値の平均値を表４に示す。
【００９４】
【表４】
2015157719.tif 000009
【００９５】
表４に示すように、試験体Ａと比較して試験体Ｂ〜Ｇのｂ＊の値が大きくなり、タンニン又はリグニンによって自然調の色合いに着色されたことがわかる。
【００９６】
（実施例６）
着色前のコンクリート試料として、普通ポルトランドセメントからなる直径３０センチの円盤状の白色プレートを常法により作製した。この白色のプレートに、タンニン酸を５〜１０重量％濃度で含有するタンニン酸水溶液を塗布して乾燥させたところ、塗布した部分を木材様の褐色に着色することができた。また、タンニン酸を没食子酸に変更して同様の試験を行ったところ、タンニン酸の場合とは異なる風合いの木材様の褐色に着色することができた。
【００９７】
（参考実験）
タンニン酸水溶液に硫酸鉄を溶解したところ、タンニン酸水溶液の色が淡褐色から濃褐色へ変化したことを認めた。同様に、没食子酸水溶液に硫酸鉄を溶解したところ、没食子酸水溶液の色が淡褐色から濃褐色に変化したことを認めた。この色の変化は、水溶液中で各化合物及び／又はその加水分解物と、鉄イオンとの錯体が形成されたためであると考えられる。
【符号の説明】
【００９８】
２…化粧コンクリート、３…化粧コンクリート、４…コンクリート部材（コンクリート）、４ａ…化粧面、４ｄ…着色層、１０…型枠、１２…コンクリート、１２ｐ…コンクリートの表面、１３…コンクリート着色剤、１４…相形状を有する型枠（木製型枠）
【図１】
2015157719.tif 000012
【図２】
2015157719.tif 000013
【図９】
2015157719.tif 000014
【図１０】
2015157719.tif 000015
【図１１】
2015157719.tif 000016
【図１２】
2015157719.tif 000017
【図１３】
2015157719.tif 000018
【図１４】
2015157719.tif 000019
【図３】
2015157719.tif 000020
【図４】
2015157719.tif 000021
【図５】
2015157719.tif 000022
【図６】
2015157719.tif 000023
【図７】
2015157719.tif 000024
【図８】
2015157719.tif 000025
【図１５】
2015157719.tif 000026